FR 2660445 A1 19911004 FR 9103908 A 19910329 Pour permettre une fabrication rapide des verres de lunettes multi-focaux et des verres de lunettes à puissance pro- gressivement variable capables de corriger l'astigmatisme selon les recommandations formulées spécifiquement pour les utilisateurs par les ophtalmologistes ou les opticiens, on prépare au préalable des éléments de verres répondant à différentes spécifications et, dès que l'on reçoit les commandes, on les combine de manière appropriée sans meulage ni polissage et on les réunit ensemble pour produire des verres collés Ceci constitue une pratique bien connue qui peut être améliorée par exemple en préparant au préalable un élément de verre frontal (qui doit être placé du côté de l'objet) qui fournit la puissance au verre final et un élément de verre dorsal (qui doit être placé du côté de l'oeil) qui fournit le degré d'astigmatisme en dioptries et l'axe d'astigmatisme, et en fixant ces verres l'un à l'autre pour former un verre collé selon des recommandations spécifiques Avant de les coller, on munit habituellement les différents éléments de verre d'une couche de revêtement dure du côté qui doit devenir la surface externe ou des deux côtés, et après les avoir éventuellement teintés, on forme une couche antiréflexion pour obtenir un verre collé complet. Les matières plastiques qui constituent les verres collés comprennent des additifs tels que des absorbeurs d'ultraviolets et des antioxydants afin d'améliorer la tenue à la lumière des verres. De ce fait, si l'on utilise des adhésifs durcissables aux ultravio- lets pour coller ensemble les éléments de verre, les rayons ultra- violets n'atteignent pas facilement la zone o l'on a appliqué l'adhésif de sorte que celui-ci n'est pas totalement durci sauf si l'on augmente considérablement la dose de rayons ultraviolets. Cependant, une dose excessive de rayons ultraviolets peut avoir des effets néfastes sur la matière plastique qui constitue les verres D'autre part, si l'on utilise des adhésifs thermodurcissa- bles pour coller les éléments de verre, il est nécessaire de les durcir à des températures comparativement basses afin d'empêcher de manière sûre l'apparition dans la matière plastique constituant les verres de défauts tels qu'un jaunissement Cependant, ceci entraîne des durées de durcissement excessivement longues. Ainsi, pour remédier à ces défauts, la présente invention a pour objet de fournir un procédé grâce auquel il soit possible de produire rapidement un verre collé au moyen d'un adhésif durcissa- ble aux rayons ultraviolets, la dose de rayons ultraviolets néces- saire étant comparable aux niveaux habituels. La présente invention a également pour objet de fournir un verre collé produit grâce à ce procédé. Le verre collé selon la présente invention consiste en un premier élément de verre qui contient un absorbeur d'ultraviolets et en un second élément de verre qui ne contient pas d'absorbeur d'ultraviolets Ce verre collé peut être produit par un procédé qui comprend les étapes d'application d'un adhésif durcissable aux ultraviolets sur les surfaces appariées du premier verre et du second verre, d'assemblage des deux éléments de verre et d'applica- tion de rayons ultraviolets à l'ensemble du côté du second élément de verre qui ne contient pas d'absorbeur d'ultraviolets. La présente invention apparaîtra mieux à la lecture de la description suivante qui se réfère au dessin annexé dans lequel la figure unique montre une coupe transversale d'un verre collé selon un mode de réalisation de la présente invention. Comme indiqué ci-dessus, le verre collé selon la présente invention consiste en un premier élément de verre qui contient un absorbeur d'ultraviolets et en un second élément de verre qui ne contient pas d'absorbeur d'ultraviolets, et ce verre collé peut être obtenu en appliquant un adhésif durcissable aux ultraviolets sur les surfaces appariées du premier élément de verre et du second élément de verre, en assemblant les deux éléments de verre et en appliquant des rayons ultraviolets à l'ensemble du côté du second élément de verre qui ne contient pas d'absorbeur d'ultra- violets. Les deux éléments de verre qui doivent être utilisés dans la présente invention sont constitués par une matière plastique telle qu'un polymère de diéthylèneglycolbisallylcarbonate, une résine de polyuréthanne, une résine acrylique, une résine de poly- carbonate ou une résine à base de styrène. Les absorbeurs d'ultraviolets que l'on peut utiliser dans la présente invention ne sont aucunement limités et peuvent être choisis parmi différents types connus tels que les composés de la benzophénone, des salicylates, du benzotriazole et du cyano- acrylate Les absorbeurs d'ultraviolets sont utilisés de préférence en des quantités de 0,1 à 2 % en poids par rapport au poids de résine. On peut utiliser différents adhésifs incolores durcissa- bles aux rayons ultraviolets qui sont par exemple des adhésifs acryliques comprenant la N-viny Lpyrrolidone, l'acrylate de 2-éthyl- hexyle, l'acrylate de 2-hydroxyéthyle, l'acrylate de 2-hydroxy- propyle, l'acrylate de phénoxyéthyle, l'acrylate de tétrahydro- furfuryle, l'acrylate d'isobornyle et l'acrylate de N,N-diéthyl- aminoéthyle. Comme indiqué ci-dessus, le verre collé de la présente invention consiste en deux éLéments de verre dont l'un contient un absorbeur l'ultraviolets et l'autre ne contient pas d'absorbeur d'ultraviolets L'éLément de verre qui ne contient pas d'absorbeur d'ultraviolets peut être le verre frontal ou le verre dorsal. Cependant, étant donné que la surface appariée de l'éLément de verre frontal qui fournit la puissance au verre collé final est concave, il est préférable d'utiliser comme verre frontal l'éLément de verre qui ne contient pas d'absorbeur d'ultraviolets si les rayons ultraviolets doivent être appliqués du côté du verre frontal étant donné qu'il est possible alors de durcir l'adhésif sans cou Lures Si l'on choisit cette approche, les rayonnements ultraviolets appliqués du côté du verre frontal qui ne contient pas d'absorbeur d'ultraviolets atteignent la couche d'adhésif pour durcir celui-ci Comme le verre dorsal contient un absorbeur d'ultraviolets, la tenue à la lumière du verre collé et l'oeil de l'utilisateur ne sont pas affectés de manière néfaste même si le verre frontal ne contient pas d'absorbeur d'ultraviolets Si les rayonnements ultraviolets doivent être appliqués du côté du verre dorsal, il est préférable d'utiliser comme verre dorsal l'éLément de verre qui ne contient pas d'absorbeur d'ultraviolets. De plus, un élément de verre teinté permet la transmis- sion des rayons ultraviolets en différentes quantités en fonction du degré de teinte, de sorte que lorsque ce degré augmente la quantité d'ultraviolets qui est transmise devient plus faible. Ainsi, si l'on doit produire un verre collé teinté selon la présente invention, il est préférable que l'élément de verre qui contient un absorbeur d'ultraviolets soit teinté et que l'élément de verre qui doit être éclairé par les rayons ultraviolets ne soit pas teinté. La figure annexée montre une coupe transversale d'un verre collé selon un mode de réalisation de la présente invention. Sur cette figure, on voit qu'un verre dorsal teinté 1 contenant un absorbeur d'ultraviolets est fixé à un verre frontal 3 par un adhésif durcissable aux ultraviolets 2 Le verre frontal 3 ne contient pas d'absorbeur d'ultraviolets et n'est pas teinté Pour obtenir le verre collé représenté sur la figure, on applique des rayons ultraviolets du côté du verre frontal 3, qui ne contient ni absorbeur d'ultraviolets ni colorant, de sorte que les rayons ultraviolets appliqués traversent le verre frontal 3 sans être atténués et atteignent l'adhésif durcissable aux ultraviolets 2 pour le durcir rapidement. L'invention va être illustrée de manière plus précise dans les exemples non limitatifs suivants. On a testé les caractéristiques des verres collés obtenus dans les exemples et dans les exemples comparatifs et on a rassem- blé les résultats dans le tableau ci-dessous On va maintenant exposer les méthodes d'essai utilisées et les résultats présentés dans le tableau. Précision On a mesuré à l'aide d'un réfractomètre la puissance en dioptries des verres collés et on a examiné visuellement leur aspect, le signe o dans le tableau indiquant que rien d'anormal n'est apparu au cours de la mesure ou que l'aspect du verre est normal en ce qui concerne la précision souhaitée, et le signe X indique que l'on a constaté une anomalie. Adhésivité dans des conditions humides On a laissé Les verres produits au repos dans un humidi- ficateur à 50 C pendant 24 h, le signe o dans le tableau indiquant qu'il ne s'est produit aucune séparation dans La zone de Liaison, et le signe X indiquant qu'il s'est produit une séparation. Adhésivité dans l'eau chaude On a plongé dans l'eau chaude à 60 C pendant 2 h les verres produits, le signe o dans le tableau indiquant qu'il n'est apparu aucune séparation dans la zone de liaison et le signe X indiquant qu'il s'est produit une séparation. Adhésivité après impact On a fait tomber d'une hauteur de 150 cm les verres produits, et le signe o dans le tab Leau indique qu'il ne s'est produit aucune séparation dans la zone de liaison, tandis que le signe X indique qu'il est apparu une séparation. Exemp Le 1 On a formé deux minces éLéments de verre en une résine de diéthylèneglycolbisallylcarbonate et on a utilisé comme verre frontal celui des deux qui ne contenait pas d'absorbeur d'ultra- violets Sur la surface concave de ce verre frontal on a appliqué 0,3 g d'un adhésif durcissable aux ultraviolets (l'acrylate de 2-hydroxyéthyle) L'autre élément de verre contenait comme absorbeur d'ultraviolets 0,2 % en poids d'un composé de la benzo- phénone, et l'on a fixé ce verre dorsal au verre frontal en appli- quant pendant 6 min du côté du verre frontal des rayons ultra- violets à raison de 10 m W/cm 2 Les deux éléments de verre étant fixes l'un à l'autre de cette manière, on a évalué les caractéris- tiques du verre collé obtenu Comme le montre le tableau, on n'a observé rien d'anormal en ce qui concerne la précision ou l'adhésivité des surfaces appariées. Exemp Le 2 On a formé deux minces éléments de verre en une résine de diéthylèneglycolbisallylcarbonate et l'on a utilisé comme verre frontal celui des deux éléments qui ne contenait pas d'absorbeur d'ultraviolets Sur la surface concave de ce verre frontal on a appliqué 0,3 g d'un adhésif durcissable aux ultraviolets (acrylate de 2-hydroxyéthyle) L'autre élément de verre contenait comme absorbeur d'ultraviolets 0,2 % en poids d'un composé de la benzophé- none et cet élément était également teinté On a fixé ce verre dorsal au verre frontal en appliquant des rayons ultraviolets (à raison de 10 m W/cm 2) pendant 6 min du côté du verre frontal Les deux éléments de verre étant liés l'un à l'autre de cette manière, on a évalué les caractéristiques du verre collé obtenu Comme le montre le tableau, on n'a rien observé d'anormal en ce qui concerne la précision ou l'adhésivité des surfaces appariées. Exemple 3 On a préparé deux minces éléments de verre en une résine de diéthylèneglycolbisallylcarbonate et l'on a utilisé comme verre frontal celui des deux qui ne contenait pas d'absorbeur d'ultra- violets On a appliqué sur la surface concave de ce verre frontal 0,3 g d'un adhésif durcissable aux ultraviolets (l'acrylate de 2-isobornyle) L'autre élément de verre contenait comme absorbeur d'ultraviolets 0,2 % en poids d'un composé de la benzophénone et l'on a fixé ce verre dorsal au verre frontal en appliquant des rayonnements ultraviolets (à raison de 10 m W/cm 2) pendant 6 min du côté du verre frontal Les deux éléments de verre étant fixés l'un à l'autre de cette manière, on a évalué les caractéristiques du verre collé obtenu Comme le montre le tableau, on n'a rien observé d'anormal en ce qui concerne la précision ou l'adhésivité des surfaces appariées. Exemple 4 On a préparé quatre minces verres frontaux en une résine de diéthylèneglycolbisallylcarbonate qui ne contenait pas d'absor- beur d'ultraviolets On a appliqué 0,3 g d'un adhésif durcissable aux ultraviolets (l'acrylate d'isobornyle) sur la surface concave de ces verres frontaux Puis, on a fixé à ces verres frontaux des verres dorsaux consistant en des résines de polyuréthanne, de styrène, de polycarbonate et de poly(méthacrylate de méthyle), respectivement, et contenant comme absorbeur d'ultraviolets 0,2 % en poids d'un composé de la benzophénone, en appliquant pendant 6 min des rayons ultraviolets ( 10 m W/cm 2) du côté du verre frontal Les différentes paires d'éléments de verre étant fixées de cette manière, on a estimé les caractéristiques des verres collés obtenus Comme le montre le tableau, on n'a rien observé d'anormal en ce qui concerne la précision ou l'adhésivité des surfaces appariées. Exemp Le 5 On a préparé deux minces éLéments de verre en diéthy Lène- glycolbisallylcarbonate, et l'on a utilisé comme verre frontal celui des deux qui contenait 0,2 % en poids d'un composé de la benzophénone comme absorbeur d'ultraviolets On a appliqué sur la surface concave de ce verre frontal 0,3 g d'un adhésif durcissable aux ultraviolets (l'acrylate de 2hydroxyéthyle) On a utilisé comme verre dorsal l'autre éLément de verre qui ne contenait pas d'absorbeur d'ultraviolets et on l'a fixé au verre frontal en appliquant pendant 6 min du côté du verre dorsal des rayons ultraviolets à raison de 10 m W/cm Les deux éLéments de verre étant fixés l'un à l'autre de cette manière, on a évalué les caractéristiques du verre collé obtenu Comme le montre le tableau, on n'a rien observé d'anormal en ce qui concerne la précision ou l'adhésivité des surfaces appariées. Exemple comparatif 1 On a formé deux minces éLéments de verre en une résine de diéthy Lèneglycolbisallylcarbonate contenant comme absorbeur d'ul- traviolets 0,2 % en poids d'un composé de la benzophénone On a utilisé l'un de ces verres comme verre frontal et l'autre comme verre dorsal On a appliqué sur la surface concave du verre frontal 0,3 g d'un adhésif durcissable aux ultraviolets (l'acrylate de 2-hydroxyéthyle) et on a fixé le verre dorsal au verre frontal en appliquant pendant 6 min du côté du verre frontal des rayons ultraviolets à raison de 10 m W/cm 2 Les deux éléments de verre étant fixés l'un à l'autre de cette manière, on a évalué les caractéristiques du verre collé obtenu Comme le montre le tableau, on n'a rien observé d'anormal en ce qui concerne la précision mais on a observé une séparation des surfaces appariées lors des essais d'adhésion à l'état humide, dans l'eau chaude et sous impact. Exempte comparatif 2 On a formé deux minces éléments de verre en une résine de diéthylèneglycolbisallylcarbonate contenant comme absorbeur d'ul- traviolets 0,2 % en poids d'un composé de la benzophénone On a utilisé l'un de ces verres comme verre frontal et l'autre comme verre dorsal On a appliqué sur la surface concave du verre frontal 0,3 g d'un adhésif durcissable aux ultraviolets (l'acrylate de 2-hydroxyéthyle) et on a fixé le verre dorsal au verre frontal en appliquant pendant 50 min du côté du verre frontal des rayons ultraviolets à raison de 10 m W/cm 2 Les deux éléments de verre étant fixés l'un à l'autre de cette manière, on a évalué les caractéristiques du verre collé obtenu Comme le montre le tableau, on n'a rien observé d'anormal au cours des essais d'adhésion mais on a observé un jaunissement important au niveau des surfaces appariées dans l'essai de précision. Exemple comparatif 3 On a formé deux minces éléments de verre en une résine de diéthylèneglycolbisallylcarbonate On a utilisé comme verre frontal celui de ces deux verres qui ne contenait pas d'absorbeur d'ultra- violetsmais qui était teinté et on a appliqué sur la surface concave du verre frontal 0,3 g d'un adhésif durcissable aux ultra- violets (l'acrylate de 2-hydroxyéthyle) On a fixé à ce verre frontal l'autre élément de verre, qui contenait comme absorbeur d'ultraviolets 0, 2 % en poids d'un composé de la benzophénone, en appliquant pendant 6 min du côté du verre frontal des rayons u Ltravio Lets à raison de 10 m W/cm 2 Les deux éLéments de verre étant fixés L'un à L'autre de cette manière, on a éva Lué Les caractéristiques du verre co LLé obtenu Comme le montre Le tableau, on n'a rien observé d'anorma L en ce qui concerne La précision mais on a observé une séparation des surfaces appariées au cours des essais d'adhésion à L'état humide, dans L'eau chaude et sous impact. Exempte comparatif 4 On a formé deux minces éLéments de verre en une résine de diéthy Lèneg Lyco Lbisa L Ly Lcarbonate On a uti Lisé comme verre frontal ce Lui de ces deux verres qui ne contenait pas d'absorbeur d'u Ltra- violets mais qui était teinté et on a app Liqué sur La surface concave de ce verre frontal 0,3 g d'un adhésif durcissab Le aux ultraviolets (l'acrylate de 2-hydroxyéthyle) On a fixé à ce verre frontal l'autre éLément de verre, qui contenait 0,2 % en poids d'un composé dela benzophénone comme absorbeur d'ultraviolets, en appli- quant pendant 50 min du côté du verre frontal des rayons ultraviolets à raison de 10 m W/cm Les deux éLéments de verre étant fixés l'un à l'autre de cette manière, on a évalué les caractéristiques du verre collé obtenu Comme le montre le tableau, on n'a rien observé d'anormal au cours des essais d'adhésion mais on a observé dans l'essai de précision un changement de couleur important au niveau de la surface teintée. Tableau Exemple Précision Adhésivité à Adhésivité dans Adhésivité l'état humide l'eau chaude sous impact 1 o o o o 2 o o o o 3 o o o o 4 o o o o o o o o Ex. comp 1 o X X X Tableau suite Exemple Précision Adhésivité à Adhésivité dans Adhésivité l'état humide L'eau chaude sous impact Ex. comp 2 X o o o Ex. comp 3 o X X X Ex. comp 4 X o o o Remarque: l'exemple 4 comprend quatre types de verres collés dont Les verres dorsaux sont constitués par des résines de poly- uréthanne, de styrène, de polycarbonate et de po Ly(méthacrylate de méthy Le), respectivement. Selon la présente invention, il est possible de durcir rapidement un adhésif durcissable aux ultraviolets appliqué sur les surfaces appariées des deux éléments de verre au moyen de rayons ultraviolets appliqués à une dose comparable aux niveaux habituels. De ce fait, la présente invention permet la fabrication de verres collés dans des délais brefs depuis la réception des commandes En outre, le verre collé obtenu contient un absorbeur d'ultraviolets dans l'un des deux éléments de verre de sorte qu'il est possible de l'utiliser sans aucune gêne pour l'oeil Par ailleurs, le verre collé obtenu présente une tenue satisfaisante à la lumière. REVENDICATIONS 1 Verre collé, caractérisé en ce qu'il consiste er premier élément de verre ( 1) qui contient un absorbeur d'u L violets et en un second élément de verre ( 3) qui ne contient d'absorbeur d'ultraviolets. 2 Verre collé selon la revendication 1, caractérisé ce que ledit second élément de verre ( 3) est le plus éloigné l'oeil. élément ( 3). n un trapas en de 3 Verre collé, caractérisé en ce qu'il consiste en un de verre teinté ( 1) et en un élément de verre non teinté 4 Verre collé selon la revendication 3, caractérisé en ce que ledit élément de verre non teinté ( 3) est le plus éloigné de l'oeil. Procédé d'obention d'un verre collé, caractérisé en ce qu'il comprend les étapes consistant à appliquer un adhésif durcis- sable aux ultraviolets ( 2) sur les surfaces appariées d'un premier élément de verre ( 1) contenant un absorbeur d'ultraviolets et d'un second élément de verre ( 3) qui ne contient pas d'absorbeur d'ultraviolets, à assembler les deux éléments de verre et à appli- quer à l'ensemble des rayons ultraviolets à travers le second élément de verre. 6 Procédé selon la revendication 5, caractérisé en ce que ledit second élément de verre ( 3) est le plus éloigné de l'oeil. 7 Procédé d'obtention d'un verre collé, caractérisé en ce qu'il comprend les étapes qui consistent à appliquer un adhésif durcissable aux ultraviolets ( 2) sur les surfaces appariées d'un élément de verre teinté ( 1) et d'un élément de verre non teinté ( 3), à assembler les deux éléments de verre et à appliquer à l'ensemble des rayons ultraviolets à travers l'élément de verre non teinté. 8 Procédé selon la revendication 7, caractérisé en que l'élément de verre non teinté ( 3) est le plus éloigné l'oeil. ce de